(57)【特許請求の範囲】
【請求項１】
少なくとも可逆熱変色性インキを内蔵するマーカーであって、
前記可逆熱変色性インキは、マイクロカプセル顔料を水性溶媒中に分散させた構成となっており、該マイクロカプセル顔料は、２５〜６５℃の範囲に高温側変色点を有し、
前記マーカーは、弾性体からなる摩擦体を備え、該摩擦体は、曲率半径Ｒが１ｍｍ〜１０ｍｍの凸曲面形状の擦過部を有し、手動操作で擦過したときの摩擦熱により、浸透性を有する紙に形成された前記可逆熱変色性インキの像又は筆跡を前記所定温度以上に加熱し、第１の発色状態から第２の発色状態、発色状態から消色状態、又は消色状態から発色状態に変色させることを特徴とするマーカー。
【請求項２】
請求項１に記載のマーカーのキャップの頂部又は軸胴の後端部に装着されることを特徴とする摩擦体。
【請求項３】
前記マーカーのキャップの頂部又は軸胴の後端部に装着されたときの外径Ｄと出長さＬとがＬ＜Ｄを満たすことを特徴とする請求項２に記載の摩擦体。
【請求項４】
前記マーカーのキャップの頂部又は軸胴の後端部に装着されたときの抜け力が１０Ｎ以上あることを特徴とする請求項２又は３に記載の摩擦体。
【発明の詳細な説明】
【技術分野】
【０００１】
本発明は、可逆熱変色性インキを内蔵するマーカー及び摩擦体に関する。更に詳細には、可逆熱変色性インキにより形成される像又は筆跡を、摩擦熱により変色させる弾性を有する摩擦体を備えたマーカーに関する。
【背景技術】
【０００２】
従来より、支持体上に形成された可逆熱変色層を手動摩擦による摩擦熱で変色させる摩擦体を備えた熱変色セットが提案されている（特許文献１参照）。
前記提案で用いられる摩擦体は、摩擦熱を発生させるために擦過した際、可逆熱変色層を剥がしてしまい可逆的な色変化を損なうため、該可逆熱変色層上にオーバーコート層を設けて剥がれを防止する必要がある。
また、前記特許文献１に記載の摩擦体の擦過部に用いられる、例示された樹脂では、該樹脂自体が擦過により削られるため、カスが出て周囲を汚すことがある。更に、摩擦熱の発生効率が低いために擦過回数が増加することがあった。
また、前記特許文献１の可逆熱変色層には、可逆熱変色像の擦過する部分の剥がれを防止するためのオーバーコート層が設けられているので、既存の可逆熱変色像を変色させることしかできず、ユーザーが自由に形成した可逆熱変色像を変色することができなかった。
【先行技術文献】
【特許文献】
【０００３】
【特許文献１】特開平７−２４１３８８号公報
【発明の概要】
【発明が解決しようとする課題】
【０００４】
本発明は前記問題点を解決するものであり、オーバーコート層等の保護部材を必要とせず、可逆熱変色性インキにより形成された像や筆跡を剥がすことなく変色させ得ると共に、摩擦による損耗を起こしにくく、繰返し使用による持久性が高い摩擦体を備えたマーカーを提供しようとするものである。
更に、可逆熱変色性インキにより自由に形成した像を変色することができる、摩擦体を備えたマーカーを提供しようとするものである。
【課題を解決するための手段】
【０００５】
本発明のマーカーは、少なくとも可逆熱変色性インキを内蔵するマーカーであって、前記可逆熱変色性インキは、マイクロカプセル顔料を水性溶媒中に分散させた構成となっており、該マイクロカプセル顔料は、２５〜６５℃の範囲に高温側変色点を有し、前記マーカーは、弾性体からなる摩擦体を備え、該摩擦体は、曲率半径Ｒが１ｍｍ〜１０ｍｍの凸曲面形状の擦過部を有し、手動操作で擦過したときの摩擦熱により、浸透性を有する紙に形成された前記可逆熱変色性インキの像又は筆跡を前記所定温度以上に加熱し、第１の発色状態から第２の発色状態、発色状態から消色状態、又は消色状態から発色状態に変色させることを特徴とする。
また、本発明の摩擦体は、上記のマーカーのキャップの頂部又は軸胴の後端部に装着されることを特徴とする。
好ましくは、本発明の摩擦体において、前記マーカーのキャップの頂部又は軸胴の後端部に装着されたときの外径Ｄと出長さＬとがＬ＜Ｄを満たす構成とする。
好ましくは、本発明の摩擦体において、前記マーカーのキャップの頂部又は軸胴の後端部に装着されたときの抜け力が１０Ｎ以上ある構成とする。
【０００６】
本発明を図面を参考に説明する（図１〜図６参照）。
本発明の摩擦体１は、可逆熱変色性インキ６により形成された像又は筆跡を摩擦熱により簡易に変色させるものであり、像又は筆跡を擦過することで常態と異なる色彩に互変的に変色させるものである。
前記摩擦体１としてはシリコーンゴムが好適に用いられる。
【０００７】
また、本発明の摩擦体１は、動力等を用いず手動操作によって発熱させ得るため、大がかりな装置を必要とせず、低コストで製造できると共に、可逆熱変色性インキ６を内蔵する筆記具２の軸胴５の後端部または筆記具用キャップ３の頂部に、嵌合や、２色成形等により設けて用いることができる。前記筆記具２により自由な像や筆跡を形成することができると共に、前記摩擦体１を用いて前記像や筆跡を容易に変色させ得る。
前記筆記具２に設けられる摩擦体１としては、汎用の弾性体を用いることができるが、シリコーンゴムであることが好ましい。
【０００８】
前記シリコーンゴムは、熱変色像を剥がすことなく繰返し可逆的に変色させることができるのに対して、消しゴムや他のゴム類では、擦過した際、字消し力が高いため熱変色像の擦過部分が剥がれてしまい、変色効果が損なわれる。そのため、前記消しゴムや他のゴム類を用いる場合にはコーティング層等を設けて像を保護することが好ましい。
前記シリコーンゴムは、熱の発生効率が良いと共に、シリコーンゴム自体が削れ難いので、何度も擦過する必要なく容易に熱変色像を変色させることができ、削れカスにより擦過した部分の周辺を汚すことなく使用できる。また、擦過時の抵抗が少ないので滑らかに擦過できる。
【０００９】
また、前記摩擦体１には着色剤を添加することができる。摩擦体１を着色することによってデザイン性に富んだものとなる。また、該摩擦体１を筆記具２に装着した場合には、第一状態又は第二状態のインキ色に着色し、第一状態の色又は変色により現れる色をユーザーに知らせる色表示機能部分としたり、筆記具２の外装に合わせて着色することでデザインの統一を図ることができる。
前記着色剤の添加量としては、摩擦体１全量中０．１〜１．０重量％含有されることが好ましい。０．１％未満では摩擦体１を鮮明に着色することができず、１．０％より多いと擦過した際に筆跡周辺に着色剤が色移りしてしまう。
前記着色剤としては一般に汎用の染料、顔料等を適宜使用できる。
更に、前記摩擦体１には、必要に応じて充填剤等の各種添加剤を加えることができる。
【００１０】
また、筆記具２に装着した摩擦体１においては、擦過部１１の形状を凸曲面とする。凸曲面とすることにより、筆跡を剥がすことなく、適度な柔らかさで擦過できる。また、筆跡との接触角度によらず一定の接触面積が得られ、広域を擦過することなく目的の部分のみを擦過できると共に、摩擦体１自体の磨耗性を低減でき、熱の発生効率が高められるので、削れカスが出ることなく、変色させたい部分を的確且つ容易に変色できる。
更に、前記凸曲面の曲率半径Ｒを、１ｍｍ〜１０ｍｍの範囲に設定することで、前記筆記具２により形成される幅の狭い筆跡を的確且つ容易に変色させ得る。
【００１１】
また、筆記具２に装着した摩擦体１の外径Ｄと、出長さＬが、Ｌ＜Ｄを満たすことにより、擦過時の該摩擦体１のぐらつきや、脱落が防止でき、擦過不良が生じることもなくなる。前記外径Ｄと、出長さＬは、０．２５≦Ｌ／Ｄ≦０．８５を満たすことが好ましい。
【００１２】
更に、前記摩擦体１の抜け力を１０Ｎ以上とすることにより、筆記具２から摩擦体１を容易に外すことができなくなり、幼児等の誤飲を防止できる。前記筆記具２に摩擦体１を装着する際、抜け力を向上する目的で、筆記具２の摩擦体嵌合部３１の内面に係止用リブ３２を設けることもできる。
【００１３】
また、前記摩擦体１が、外径Ｄと、出長さＬとの間に、Ｌ＜Ｄを満たすと共に、抜け力１０Ｎ以上である場合、該摩擦体１が擦過時にぐらついたり、脱落しないと共に、引っ張った時に容易に外れなくなるため、商品としての適用性が高いものとなる。
【００１４】
更に前記摩擦体１に通気孔や通気溝を貫設することで、幼児等が誤飲した場合にもより安全性の高いものとなる。
【００１５】
次に可逆熱変色性インキ６について説明する。
本発明の摩擦体１により可逆的に変色される可逆熱変色像及び筆跡を形成する可逆熱変色性インキ６は、発色状態から加熱により消色し、消色状態からの冷却により発色状態に復する加熱消色型、発色状態又は消色状態を互変的に特定温度域で記憶保持する色彩記憶保持型、又は、消色状態から加熱により発色し、発色状態からの冷却により消色状態に復する加熱発色型等種々のタイプで構成することにより、擦過により変色した像が瞬時に元の色に戻るものや、擦過による変色を広い温度範囲で保持できるもの等、マジック性に富んだ像を形成できる。また、前記可逆熱変色性インキ６は、最低低温側変色点を−３０℃〜＋１０℃の範囲、且つ最大高温側変色点を３６℃〜６５℃の範囲に特定することにより、常態（日常の生活温度域）で呈する色彩の保持を有効に機能させることができ、実用性が高いものとなる。
【００１６】
また、筆記具２に内蔵される可逆熱変色性インキ６に含有される可逆熱変色性マイクロカプセル顔料は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させたものが有効であり、発色状態からの加熱により消色する加熱消色型としては、本出願人が提案した、特公昭５１−４４７０６号公報、特公昭５１−４４７０７号公報、特公平１−２９３９８号公報等に記載のものが利用できる。前記は所定の温度（変色点）を境としてその前後で変色し、完全消色温度以上の温度域で消色状態、完全発色温度以下の温度域で発色状態を呈し、前記両状態のうち常温域では特定の一方の状態しか存在しない。即ち、もう一方の状態は、その状態が発現するのに要した熱又は冷熱が適用されている間は維持されるが、前記熱又は冷熱の適用がなくなれば常温域で呈する状態に戻る、ヒステリシス幅が比較的小さい特性（ΔＨＡ＝１〜７℃）を有する。
ΔＨＡが３℃以下の系〔特公平１−２９３９８号公報に示す、３℃以下のΔＴ値（融点−曇点）を示す脂肪酸エステルを変色温度調節化合物として適用した系〕にあっては、完全消色温度（ｔ４）及び完全発色温度（ｔ１）を境に温度変化に鋭敏に感応して高感度の変色性を示し、ΔＨＡが４〜７℃程度の系では変色後、緩徐に元の様相に戻り、視認効果を高めることができる（図５参照）。
又、本出願人が提案した特公平４−１７１５４号公報、特開平７−１７９７７７号公報、特開平７−３３９９７号公報、特開平８−３９９３６号公報等に記載されている大きなヒステリシス特性（ΔＨＢ＝８〜５０℃）を示す、即ち、温度変化による着色濃度の変化をプロットした曲線の形状が、温度を変色温度域より低温側から上昇させていく場合と逆に変色温度域より高温側から下降させていく場合とで大きく異なる経路を辿って変色し、完全発色温度（ｔ１）以下の低温域での発色状態、又は完全消色温度（ｔ４）以上の高温域での消色状態が、特定温度域〔ｔ２〜ｔ３の間の温度域（実質的二相保持温度域）〕で記憶保持できる色彩記憶保持型熱変色性組成物も適用できる（図６参照）。
前記実質的二相保持温度域は、目的に応じて設定できるが、本発明では、前記高温側変色点を２５℃〜６５℃（好ましくは、３６℃〜６５℃）の範囲に設定する。
尚、前記最低低温側変色点〔完全発色温度（ｔ１）〕は、−３０℃〜＋２０℃（好ましくは、−３０℃〜＋１０℃）の範囲から選ばれる任意の温度に設定できる。
前記温度設定により、発色開始温度（ｔ２）と消色開始温度（ｔ３）の間の任意の温度で、発色状態又は消色状態を互変的に記憶保持して視覚させることができる。
又、加熱発色型の組成物として、消色状態からの加熱により発色する、本出願人の提案による、電子受容性化合物として、炭素数３乃至１８の直鎖又は側鎖アルキル基を有する特定のアルコキシフェノール化合物を適用した系（特開平１１−１２９６２３号公報、特開平１１−５９７３号公報）、或いは特定のヒドロキシ安息香酸エステルを適用した系（特開２００１−１０５７３２号公報）、更に、消色状態からの加熱により最大高温側変色点（完全発色温度）で発色する、没食子酸エステル等を適用した系等を適用できる。
ここで、前記可逆熱変色性マイクロカプセル中、或いはインキ中に非熱変色性の染料、顔料等の着色剤を配合して、有色（１）から有色（２）への互変的色変化を呈する構成となすことができる。
【００１７】
前記マイクロカプセル顔料は、粒子径の平均値が０．５〜５．０μｍ、好ましくは１〜４μｍの範囲にあることが好ましい。平均粒子径が５．０μｍを越える系では、毛細間隙からの流出性の低下を来し、平均粒子径が０．５μｍ未満の系では高濃度の発色性を示し難くなる。
【００１８】
前記可逆熱変色性マイクロカプセル顔料は、インキ組成物全量に対し、２〜５０重量％（好ましくは３〜４０重量％、更に好ましくは、４〜３０重量％）配合することができる。２重量％未満では発色濃度が不充分であり、５０重量％を越えるとインキ流出性が低下し、筆記性が阻害される。
【００１９】
本発明の可逆熱変色性マイクロカプセル顔料におけるカプセルの形態は、円形断面の形態のものの適用を拒まないが、非円形断面の形態が効果的である。
筆記により形成される可逆熱変色性筆跡は、前記マイクロカプセル顔料が濃密に配向、固着されており、高濃度の発色性を示すと共に、前記筆跡を摩擦体１による擦過等による外力に対して、前記マイクロカプセル顔料は外力を緩和する形状に微妙に弾性変形し、マイクロカプセルの壁膜の破壊が抑制され、熱変色機能を損なうことなく有効に発現させることができる。
ここで、前記非円形断面形状のマイクロカプセル顔料は、可逆熱変色性組成物／壁膜＝７／１〜１／１（重量比）の範囲を満たしていることが好ましい。
可逆熱変色性組成物の壁膜に対する比率が前記範囲より大になると、壁膜の厚みが肉薄となり過ぎ、圧力や熱に対する耐性の低下を起こし、逆に、壁膜の可逆熱変色性組成物に対する比率が前記範囲より大になると発色時の色濃度及び鮮明性の低下を免れず、好適には、可逆熱変色性組成物／壁膜＝６／１〜１／１（重量比）である。
【００２０】
前記可逆熱変色性組成物のマイクロカプセル化には、界面重合法、界面重縮合法、ｉｎ  Ｓｉｔｕ重合法、コアセルベート法等の公知の手段が適用できるが、本発明の前記した要件を満たす粒子径範囲のマイクロカプセル顔料を得るためには、凝集、合一化が生じ難い界面重合法又は界面重縮合法の適用が効果的である。
【００２１】
ここで、前記可逆熱変色性マイクロカプセル顔料中、或いはインキ中に非熱変色性の染料、顔料等の着色剤を配合して、有色（１）から有色（２）への互変的色変化を呈する構成とする。
染料としては、酸性染料、塩基性染料、直接染料、蛍光染料が全て使用可能である。
顔料としては、カーボンブラック、群青、二酸化チタン顔料等の無機顔料、アゾ系顔料、フタロシアニン系顔料、インジゴ顔料、チオインジゴ顔料、スレン顔料、キナクリドン系顔料、アントラキノン系顔料、スロン系顔料、ジケトピロロピロール系顔料、ジオキサジン系顔料、ペリレン系顔料、ペリノン系顔料、イソインドリノン系顔料等の有機顔料や蛍光顔料を例示できる。
【００２２】
本発明の筆記具２に内蔵される可逆熱変色性インキ６は、２５〜６５℃の範囲に最大高温側変色点を有し、平均粒子径が０．５〜５μｍの範囲にある可逆熱変色性マイクロカプセル顔料を水性媒体中に分散させ、必要に応じてバインダー樹脂を配合したものが有効である。
具体的には、剪断減粘性物質を含む剪断減粘系インキや、水溶性高分子凝集剤により可逆熱変色性マイクロカプセル顔料を緩やかな凝集状態に懸濁させた凝集系インキが効果的である。更には、可逆熱変色性マイクロカプセル顔料が水性ビヒクルと比重差０．０５以下になるよう調節した比重調節型インキも適用できる。
【００２３】
前記剪断減粘性物質は、８〜１２の範囲内のＨＬＢ値を有するノニオン界面活性剤、キサンタンガム、ウエランガム、構成単糖がグルコースとガラクトースの有機酸修飾ヘテロ多糖体であるサクシノグリカン（平均分子量約１００乃至８００万）、グアーガム、ローカストビーンガム及びその誘導体、ヒドロキシエチルセルロース、アルギン酸アルキルエステル類、メタクリル酸のアルキルエステルを主成分とする分子量１０万〜１５万の重合体、グルコマンナン、寒天やカラゲニン等の海藻より抽出されるゲル化能を有する炭水化物、ベンジリデンソルビトール及びベンジリデンキシリトール又はこれらの誘導体、架橋性アクリル酸重合体等を例示でき、単独或いは混合して使用することができる。特にキサンタンガム、サクシノグリカン、架橋性アクリル酸重合体が保存安定性に優れる。
【００２４】
前記水溶性高分子凝集剤としては、非イオン性水溶性高分子化合物が好適に用いられる。
具体的にはポリビニルピロリドン、ポリエチレンオキサイド、水溶性多糖類、非イオン性水溶性セルロース誘導体等が挙げられる。このうち水溶性多糖類の具体例としてはトラガントガム、グアーガム、プルラン、サイクロデキストリンが挙げられ、また非イオン性水溶性セルロース誘導体の具体例としてはメチルセルロース、ヒドロキシエチルセルロース、ヒドロキシプロピルセルロース、ヒドロキシエチルメチルセルロース、ヒドロキシプロピルメチルセルロース等が挙げられる。本発明の可逆熱変色性水性インキ組成物中において微小カプセル顔料粒子間の緩い橋架け作用を示す水溶性高分子であればすべて適用することができるが、なかでも前記の非イオン性水溶性セルロース誘導体が最も本発明の可逆熱変色性水性インキ組成物に対し有効に作用する。
前記高分子凝集剤は、インキ組成物全量に対し、０．０５〜２０重量％配合することができる。
【００２５】
また、ペン先での乾燥を抑制するために保湿剤として、グリセリン、プロピレングリコール、エチレングリコール、ジエチレングリコール、低分子量ポリエチレングリコール等のグリコール類及びそれらの低級アルキルエーテル、２−ピロリドン、Ｎ−ビニルピロリドン、尿素等の適宜量を配合することができる。
前記保湿剤は、インキ全量に対して５〜４０重量％配合することができる。
【００２６】
更に、筆跡の固着性や粘度調整等のために、適宜量のバインダー樹脂を添加することもできる。前記バインダー樹脂は樹脂エマルション、アルカリ可溶性樹脂、水溶性樹脂から選ばれる。
前記樹脂エマルションとしては、ポリアクリル酸エステル、スチレン−アクリル酸共重合体、ポリ酢酸ビニル、エチレン−酢酸ビニル共重合体、エチレン−塩化ビニル共重合体、メタクリル酸−マレイン酸共重合体、エチレン−メタクリル酸共重合体、α−オレフィン−マレイン酸共重合体、ポリエステル、ポリウレタン等の水分散体が挙げられ、前記アルカリ可溶性樹脂としては、スチレン−マレイン酸共重合体、エチレン−マレイン酸共重合体、スチレン−アクリル酸共重合体等が挙げられ、前記水溶性樹脂としては、ポリビニルアルコール、ポリビニルブチラール等を挙げることができ、一種又は二種以上を混合して用いることができる。
また、界面活性剤等の従来より汎用の各種分散剤を必要に応じて配合することができる。
【００２７】
本発明のインキ組成物をボールペンに充填して用いる場合は、オレイン酸等の高級脂肪酸、長鎖アルキル基を有するノニオン性界面活性剤、ポリエーテル変性シリコーンオイル、チオ亜燐酸トリ（アルコキシカルボニルメチルエステル）やチオ亜燐酸トリ（アルコキシカルボニルエチルエステル）等のチオ亜燐酸トリエステル、ポリオキシエチレンアルキルエーテル又はポリオキシエチレンアルキルアリールエーテルのリン酸モノエステル、ポリオキシエチレンアルキルエーテル又はポリオキシエチレンアルキルアリールエーテルのリン酸ジエステル、或いは、それらの金属塩、アンモニウム塩、アミン塩、アルカノールアミン塩等の潤滑剤を添加してボール受け座の摩耗防止効果を付与することが好ましい。
【００２８】
前記剪断減粘系インキ及び凝集系インキは、汎用の筆記具２に充填され実用に供される。
具体的には、前記剪断減粘系インキは、回転自在にボールを抱持したチップを先端部に備えた軸胴５に充填され、後部に粘稠追従体（液栓７）を配してボールペン形態の熱変色性筆記具２を構成できる。又、凝集系インキは、多数の繊維を互いに密接状態に配し、隣接する繊維相互間に毛細間隙が形成された繊維加工体をペン体４とし、隣接する繊維相互間に毛細間隙が形成された繊維集束体をインキ吸蔵体とし、ペン体４の後端を前記インキ吸蔵体の前端に接続状態に組み立てられたマーカーに前記凝集系インキを含浸させて、本発明のマーカー形態の熱変色性筆記具２を構成できる。
【発明の効果】
【００２９】
本発明の摩擦体を備えたマーカーは、ユーザーが自由に可逆熱変色性インキの像又は筆跡を形成できると共に、摩擦体を用いて前記像又は筆跡を容易に変色させ得る。
特に、摩擦体の擦過部の形状を凸曲面とすることにより、筆跡を剥がすことなく、適度な柔らかさで擦過できる。また、筆跡との接触角度によらず一定の接触面積が得られ、広域を擦過することなく目的の部分のみを擦過できると共に、摩擦体自体の磨耗性を低減でき、熱の発生効率が高められるので、削れカスが出ることなく、変色させたい部分を的確且つ容易に変色できる。さらに、凸曲面の曲率半径Ｒを１ｍｍ〜１０ｍｍの範囲に設定することで、筆記具により形成される幅の狭い筆跡を的確且つ容易に変色させ得る。
【００３０】
本発明の摩擦体によれば、キャップの頂部又は軸胴の後端部に装着したときに、摩擦体の外径Ｄと出長さＬとをＬ＜Ｄとしたことで、擦過時の摩擦体のぐらつきや、脱落が防止でき、擦過不良が生じることもなくなる。また、キャップの頂部又は軸胴の後端部に装着された摩擦体の抜け力を１０Ｎ以上としたことで、筆記具から摩擦体を容易に外すことができなくなり、幼児等の誤飲を防止できる。同時に前記Ｌ＜Ｄを満たす場合には、摩擦体が擦過時にぐらついたり、脱落しないと共に、引っ張った時に容易に外れなくなるため、商品としての適用性が高いものとなる。
【図面の簡単な説明】
【００３１】
【図１】本発明の摩擦体を備えた筆記具の一実施例を示す縦断面図である。
【図２】図１の要部拡大図である。
【図３】図２のＡ−Ａ断面図である。
【図４】本発明の摩擦体を備えた筆記具の一実施例を示す説明図である。
【図５】加熱消色型熱変色性インキの変色挙動を示す説明図である。
【図６】色彩記憶保持型熱変色性インキの変色挙動を示す説明図である。
【発明を実施するための形態】
【００３２】
以下に実施例を示すが、本発明のマーカーはこれら実施例に限定されるものではない。
また、筆記具２としては、本発明のマーカー以外に、ボールペン、サインペン等の汎用の筆記具２に可逆熱変色性インキ６を内蔵し実用に供したものも例示する。さらに、摩擦体１を設ける筆記具２の形態としては、摩擦体１を頂部に装着したキャップ３を適用したもの（図１参照）、軸胴５の後端部に摩擦体１を形成したもの（図４参照）等が例示できる。
【実施例】
【００３３】
以下に実施例を示す。尚、実施例中の部は重量部である。
【００３４】
実施例１
紫色顔料〔信越化学工業（株）製、商品名：ＫＥ−Ｃｏｌｏｒ  Ｒ２３０１〕０．０９部、赤色顔料〔信越化学工業（株）製、商品名：ＫＥ−Ｃｏｌｏｒ  Ｘ−９３−９４２〕０．１３部を添加したシリコーン材料〔東レ・ダウコーニング・シリコーン（株）製、商品名：ＤＹ３２−７０４０Ｕ〕を混練した後、得られた混合物を成型することにより赤色の摩擦体１を得た。
前記摩擦体１は、紙面に印刷された可逆熱変色像を擦過により瞬時に変色させることができると共に、前記紙面に色移りすることはなかった。
【００３５】
実施例２
可逆熱変色性インキ６の調製
感温変色性色彩記憶性組成物をマイクロカプセルに内包した可逆熱変色性顔料（ｔ１：２℃、ｔ２：６℃、ｔ３：３７℃、ｔ４：４４℃、平均粒子径：２．５μｍ、可逆熱変色性組成物／壁膜＝２．６／１．０、暗緑色から無色に色変化する）１２．５部、感温変色性色彩記憶性組成物をマイクロカプセルに内包した可逆熱変色性顔料（ｔ１：３℃、ｔ２：６℃、ｔ３：３８℃、ｔ４：４５℃、平均粒子径：２．５μｍ、可逆熱変色性組成物／壁膜＝２．６／１．０、青色から無色に色変化する）５．５部、赤色染料〔アイゼン保土谷（株）製、商品名：ニューコクシン、Ｃ．Ｉ．１６２５５〕０．２５部、キサンタンガム（剪断減粘性付与剤）０．３３部、尿素１０部、グリセリン１０部、ノニオン系浸透性付与剤〔サンノプコ（株）製、商品名：ノプコＳＷ−ＷＥＴ−３６６〕０．６部、変性シリコーン系消泡剤〔サンノプコ（株）製、商品名：ノプコ８０３４〕０．１部、防黴剤〔ゼネカ（株）製、商品名：プロキセルＸＬ−２〕０．１部、水６０．６２部からなる可逆熱変色性インキを調製した（図６）。
【００３６】
筆記具の作製
前記インキ（予め２℃以下に冷却して可逆熱変色性顔料を発色させた後、室温下で放置したもの）を内径４．４ｍｍのポリプロピレン製パイプに０．９７ｇ吸引充填し、樹脂製ホルダーを介して０．７ｍｍステンレス鋼ボールを先端に抱持したボールペンチップと連結させた。
次いで、前記ポリプロピレン製パイプの後部より、ポリブテンを主成分とする粘弾性を有するインキ逆流防止体（液栓７）を充填し、軸胴５内に組み付け、実施例１で作成した摩擦体１を、曲率半径３．０ｍｍの凸曲面とし、抜け力１０Ｎ、外径Ｄと出長さＬが、Ｌ／Ｄ＝０．４８で頂部に嵌合させたキャップ３を取付けた後、遠心処理により脱気処理を行ない、剪断減粘系熱変色性ボールペンを得た（図１）。
前記ボールペンによりレポート用紙に筆記したところ、長時間の筆記または速記によっても筆跡が消色することがなく、安定した濃度の黒色の鮮明な熱変色性筆跡が得られた。
【００３７】
筆跡の変色挙動
前記ボールペンにより通常の浸透性を有する紙に筆記した熱変色性筆跡は、室温（２５℃）で黒色の発色状態であり、前記摩擦体１で数回擦過したところ、擦過した部分が直ちに変色して赤色となり、この状態は室温で維持することができた。次いで、前記熱変色性筆跡を冷凍庫（約−１５℃）の中に放置したところ、前記赤色部分が再び黒色に発色し擦過前の状態に戻った。この変色挙動は繰り返し再現することができた。
【００３８】
実施例３
可逆熱変色性インキ６の調製
加熱消色型可逆熱変色性マイクロカプセル顔料（ｔ１：３５℃、ｔ２：３８℃、ｔ３：３７℃、ｔ４：４０℃、平均粒子径：２．５μｍ、可逆熱変色性組成物／壁膜＝２．６／１．０、青色から無色の色変化する）のマイクロカプセルスラリー４４．００部（固形分１３．２％）を、ピンク色染料〔アイゼン保土谷（株）製、商品名：エリスロシン（Ｃ．Ｉ．Ｎｏ．４５４３０）〕０．５０部、グリセリン５．００部、防黴剤、〔ゼネカ（株）製、商品名：プロキセルＸＬ−２〕０．７０部、シリコーン系消泡剤、〔サンノプコ（株）製、商品名：ＳＮデフォーマー３８１〕０．１部、及び水４１．７０部からなる水性媒体中に均一に分散状態となした後、水溶性高分子凝集剤（ヒドロキシエチルセルロース）〔ユニオンカーバイド日本（株）製、商品名：セロサイズＷＰ−０９Ｌ〕５．００重量％を含む水溶液８．００部を攪拌しながら、前記分散状態にある液中に添加して、前記可逆熱変色性マイクロカプセル顔料をゆるやかな凝集状態に懸濁させた可逆熱変色性インキ６を調製した。
【００３９】
筆記具２の作製
ポリエステルスライバーを合成樹脂フィルムで被覆した繊維集束インキ吸蔵体（気孔率約８０％）中に、前記可逆熱変色性インキ６を均一状態に攪拌した直後に含浸させて、実施例１で得られた摩擦体１を曲率半径４．０ｍｍの凸曲面とし、外径Ｄと出長さＬが、Ｌ／Ｄ＝０．６３で後端部に成形された軸胴５内に収容し、軸胴５の先端部に装着させたポリエステル繊維の樹脂加工ペン体４（気孔率約５０％）と接触状態に組み立て、水性マーカーを構成した。
前記水性マーカーによりレポート用紙に筆記したところ、長時間の筆記または速記によっても筆跡が変色することがなく、安定した色調の紫色の鮮明な筆跡が得られた。
【００４０】
筆跡の変色挙動
前記水性マーカーにより通常の浸透性を有する紙に筆記した筆跡は、室温（２５℃）で紫色の変色状態であり、前記摩擦体１で数回擦過したところ、擦過した部分が直ちに変色してピンク色に変色した。更に、この変色状態で室温に放置すると、前記ピンク色部分は再び紫色に変色し、擦過前の状態に戻った。前記変色挙動は繰り返し再現することができた。
【００４１】
本発明の摩擦体を備えたマーカーによれば、ユーザーが自由に像を形成できると共に、装着又は併設される摩擦体を用いて前記像を容易に変色させ得る。特に、インキが高濃度の発色性を有し、擦過により確実に変色するマーカーとなる。そして、加熱、冷却により可逆的に変色するマジック性に富んだ像を形成でき、目的に応じて学習、教習、玩具要素等多様に応用展開できる。
【００４２】
本発明の摩擦体によれば、ユーザーが形成した熱変色像を何度も擦過することなく容易に変色できると共に、前記熱変色像を剥がすことなく繰返し可逆的に変色させ得る。また、滑らかに擦過でき、削れカスにより擦過部周辺を汚すことなく使用できる。
【００４３】
本発明の摩擦体によれば、筆跡を剥がすことなく、適度な柔らかさで擦過できる。また、筆跡との接触角度によらず一定の接触面積が得られ、広域を擦過することなく目的の部分のみを擦過できると共に、摩擦体自体の磨耗性を低減でき、熱の発生効率が高められるので、削れカスが出ることなく、変色させたい部分を的確且つ容易に変色できる。
【００４４】
本発明の摩擦体によれば、幅の狭い筆跡を的確且つ容易に変色させ得る。
【００４５】
本発明の摩擦体によれば、擦過時の摩擦体のぐらつきや、脱落が防止でき、擦過不良が生じることもなくなる。
【００４６】
本発明の摩擦体によれば、筆記具から摩擦体を容易に外すことができなくなり、幼児等の誤飲を防止できる。
【００４７】
本発明の摩擦体によれば、摩擦体が擦過時にぐらついたり、脱落しないと共に、引っ張った時に容易に外れなくなるため、商品としての適用性が高いものとなる。
【符号の説明】
【００４８】
１  摩擦体
１１  擦過部
２  筆記具
３  キャップ
３１  嵌合部
３２  リブ
４  ペン体
５  軸胴
６  可逆熱変色性インキ
７  液栓
８  レフィール
ｔ１  加熱消色型熱変色性インキ及び色彩記憶保持型熱変色性インキの完全発色温度（最低低温側変色点）
ｔ２  加熱消色型熱変色性インキ及び色彩記憶保持型熱変色性インキの発色開始温度
ｔ３  加熱消色型熱変色性インキ及び色彩記憶保持型熱変色性インキの消色開始温度
ｔ４  加熱消色型熱変色性インキ及び色彩記憶保持型熱変色性インキの完全消色温度（最大高温側変色点）
【図１】
0005575948.tif 000002
【図２】
0005575948.tif 000003
【図３】
0005575948.tif 000004
【図４】
0005575948.tif 000005
【図５】
0005575948.tif 000006
【図６】
0005575948.tif 000007